(57)【要約】【課題】取扱性に優れ、得られる熱可塑性樹脂組成物の成形加工性に優れ、得られる成形体の表面外観に優れる熱可塑性樹脂用改質剤の錠剤を提供する。【解決手段】ポリテトラフルオロエチレン含有樹脂を含む粉体を圧縮成形する、熱可塑性樹脂用改質剤の錠剤の製造方法。前記製造方法により得られる熱可塑性樹脂用改質剤の錠剤及び熱可塑性樹脂を混合して得られる熱可塑性樹脂組成物。前記熱可塑性樹脂組成物を成形して得られる成形体。【選択図】なし【特許請求の範囲】
【請求項１】
ポリテトラフルオロエチレン含有樹脂（Ａ）を含む粉体を圧縮成形する、熱可塑性樹脂用改質剤の錠剤（Ｘ）の製造方法。
【請求項２】
ポリテトラフルオロエチレン含有樹脂（Ａ）が変性ポリテトラフルオロエチレン（Ａ−２）である、請求項１記載の製造方法。
【請求項３】
更に熱可塑性樹脂（Ｂ）を含む、請求項２記載の製造方法。
【請求項４】
ポリテトラフルオロエチレン含有樹脂（Ａ）が未変性ポリテトラフルオロエチレン（Ａ−１）であり、更に熱可塑性樹脂（Ｂ）を含む、請求項１記載の製造方法。
【請求項５】
請求項１〜４記載の製造方法により得られる熱可塑性樹脂用改質剤の錠剤（Ｘ）及び熱可塑性樹脂（Ｙ）を混合して得られる熱可塑性樹脂組成物。
【請求項６】
請求項５記載の熱可塑性樹脂組成物を成形して得られる成形体。
【発明の詳細な説明】
【技術分野】
【０００１】
本発明は、ポリテトラフルオロエチレン含有樹脂を含む粉体を圧縮成形する熱可塑性樹脂用改質剤の錠剤の製造方法、前記製造方法で得られる熱可塑性樹脂用改質剤の錠剤及び熱可塑性樹脂を混合して得られる熱可塑性樹脂組成物並びに前記熱可塑性樹脂組成物を成形して得られる成形体に関する。
【背景技術】
【０００２】
ポリテトラフルオロエチレンは、高結晶性で分子間力が低いため、僅かな応力で繊維化する性質を有しており、熱可塑性樹脂に配合した場合、ポリテトラフルオロエチレンの繊維化に伴い、成形加工性、機械特性、滴下防止性が改良されることが知られている。
【０００３】
例えば、特許文献１には、熱可塑性樹脂に未変性ポリテトラフルオロエチレンの粉体を配合する方法が提案されている。また、特許文献２には、熱可塑性樹脂に変性ポリテトラフルオロエチレンの粉体を配合する方法が提案されている。
【先行技術文献】
【特許文献】
【０００４】
【特許文献１】特開平５−２１４１８４号公報
【特許文献２】特開平１１−１２４４７８号公報
【発明の概要】
【発明が解決しようとする課題】
【０００５】
しかしながら、特許文献１及び特許文献２の方法では、ポリテトラフルオロエチレン含有樹脂の粉体を配合しているため、熱可塑性樹脂のペレットと混合する際に分級するという課題や熱可塑性樹脂中でのポリテトラフルオロエチレンの分散性に劣り得られる成形体の表面外観に劣るという課題を有する。
【０００６】
本発明は、取扱性に優れ、得られる熱可塑性樹脂組成物の成形加工性に優れ、得られる成形体の表面外観に優れる熱可塑性樹脂用改質剤の錠剤を提供することにある。
【課題を解決するための手段】
【０００７】
本発明は、ポリテトラフルオロエチレン含有樹脂（Ａ）を含む粉体を圧縮成形する、熱可塑性樹脂用改質剤の錠剤（Ｘ）の製造方法である。
【０００８】
また、本発明は、前記製造方法により得られる熱可塑性樹脂用改質剤の錠剤（Ｘ）及び熱可塑性樹脂（Ｙ）を混合して得られる熱可塑性樹脂組成物である。
更に、本発明は、前記熱可塑性樹脂組成物を成形して得られる成形体である。
【発明の効果】
【０００９】
本発明の熱可塑性樹脂用改質剤の錠剤（Ｘ）は、取扱性に優れ、得られる熱可塑性樹脂組成物の成形加工性に優れ、熱可塑性樹脂（Ｙ）中でのポリテトラフルオロエチレンの分散性に優れることから得られる成形体の表面外観に優れる。
【発明を実施するための形態】
【００１０】
本発明の熱可塑性樹脂用改質剤の錠剤（Ｘ）は、ポリテトラフルオロエチレン含有樹脂（Ａ）を含む粉体を圧縮成形して得られる。
【００１１】
ポリテトラフルオロエチレンは、テトラフルオロエチレン（ａ１）を含む単量体成分（ａ）を重合することにより得られる。
【００１２】
単量体成分（ａ）は、ポリテトラフルオロエチレン本来の特性を損なわない範囲において、テトラフルオロエチレン（ａ１）と共重合可能なその他の単量体（ａ２）を含んでもよい。
その他の単量体（ａ２）としては、例えば、ヘキサフルオロプロピレン、クロロトリフルオロエチレン、フルオロアルキルエチレン、パーフルオロアルキルビニルエーテルが挙げられる。これらのその他の単量体（ａ２）は、１種を単独で用いてもよく、２種以上を併用してもよい。
【００１３】
単量体成分（ａ）の組成比は、得られる熱可塑性樹脂組成物の成形加工性に優れることから、単量体成分（ａ）１００質量％中、テトラフルオロエチレン（ａ１）の含有率が８０質量％以上、その他の単量体（ａ２）の含有率が２０質量％以下であることが好ましく、テトラフルオロエチレン（ａ１）の含有率が９０質量％以上、その他の単量体（ａ２）の含有率が１０質量％以下であることがより好ましい。
【００１４】
単量体成分（ａ）の重合方法は、特に限定されるものではなく、公知の重合方法を用いることができる。
【００１５】
ポリテトラフルオロエチレンの質量平均分子量は、１００万〜５，０００万であることが好ましく、３００万〜３，０００万であることがより好ましい。
ポリテトラフルオロエチレンの質量平均分子量が１００万以上であると、得られる熱可塑性樹脂組成物の成形加工性に優れる。また、ポリテトラフルオロエチレンの質量平均分子量が５０００万以下であると、熱可塑性樹脂（Ｙ）中でのポリテトラフルオロエチレンの分散性に優れ、得られる成形体の表面外観性に優れる。
【００１６】
ポリテトラフルオロエチレン含有樹脂（Ａ）は、ポリテトラフルオロエチレンを変性せずそのままの未変性ポリテトラフルオロエチレン（Ａ−１）を用いてもよく、ポリテトラフルオロエチレンを変性した変性ポリテトラフルオロエチレン（Ａ−２）を用いてもよい。
【００１７】
未変性ポリテトラフルオロエチレン（Ａ−１）の粉体の市販品としては、例えば、「テフロンＴ５」、「テフロンＴ６」、「テフロン６Ｃ」、「テフロン６Ｃ−Ｊ」、「テフロン６Ｊ」、「テフロン７Ａ」、「テフロン７Ｊ」、「テフロン３０」、「テフロン３０Ｂ」、「テフロン３０Ｊ」、「テフロン３０Ｎ」、「テフロン１００」、「テフロン１１０」、「テフロン１２０」、「テフロン３２７」、「テフロン８５０」、（商品名、デュポン（株）製）；「フルオンＧ２０１」、「フルオンＧ３０７」、「フルオンＣＤ１」、「フルオンＣＤ１４１」、「フルオンＣＤ１２３」、「フルオンＣＤ０７６」、「フルオンＣＤ０９０」、「フルオンＡＤ９１１Ｌ」、「フルオンＡＤ９８３Ｌ」、「フルオンＧ１６３」、「フルオンＧ１９２」、「フルオンＧ３０７」（商品名、旭硝子（株）製）；「ポリフロンＭＰＡ  ＦＡ−５００Ｃ」（商品名、ダイキン（株）製）が挙げられる。これらの未変性ポリテトラフルオロエチレン（Ａ−１）は、１種を単独で用いてもよく、２種以上を併用してもよい。
【００１８】
変性ポリテトラフルオロエチレン（Ａ−２）は、公知の製造方法により得ることができ、例えば、ポリテトラフルオロエチレンの水分散体（Ａ−２−１）と熱可塑性樹脂の水分散体（Ａ−２−２）とを混合した後、凝析又は噴霧乾燥により得る方法、ポリテトラフルオロエチレンの水分散体（Ａ−２−１）の存在下で単量体成分（ａ−２−３）を重合した後、凝析又は噴霧乾燥により得る方法、ポリテトラフルオロエチレンの水分散体（Ａ−２−１）と熱可塑性樹脂の水分散体（Ａ−２−２）との混合水分散体の存在下で単量体成分（ａ−２−３）を重合した後、凝析又は噴霧乾燥により得る方法が挙げられる。
【００１９】
凝析における凝析剤としては、例えば、塩酸、硫酸、硝酸、リン酸等の無機酸；蟻酸、酢酸等の有機酸；硫酸アルミニウム、硫酸マグネシウム、酢酸カルシウム、硫酸カルシウム等の無機塩が挙げられる。これらの凝析剤は、１種を単独で用いてもよく、２種以上を併用してもよい。
【００２０】
凝析を行う条件は、特に制限されるものではないが、例えば、得られた水分散体を３０〜９０℃で凝析剤に接触させ、攪拌しながら凝析させてスラリーとし、ろ過回収した後に脱水乾燥する方法が挙げられる。乾燥温度は、４０〜１００℃で１〜１２時間行うことが好ましい。
【００２１】
ポリテトラフルオロエチレンの水分散体（Ａ−２−１）の市販品としては、例えば、「フルオンＡＤ９１１Ｌ」、「フルオンＡＤ９１２Ｌ」、「フルオンＡＤ９３８Ｌ」、「フルオンＡＤ９３９Ｌ」（商品名、旭硝子（株）製）が挙げられる。これらのポリテトラフルオロエチレンの水分散体は、１種を単独で用いてもよく、２種以上を併用してもよい。
【００２２】
熱可塑性樹脂の水分散体（Ａ−２−２）は、単量体成分（ａ−２−２）を重合して得られる。
【００２３】
単量体成分（ａ−２−２）を構成する単量体としては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ドデシル（メタ）アクリレート、ステアリル（メタ）アクリレート等の（メタ）アクリレート系単量体；スチレン、α−メチルスチレン等の芳香族ビニル単量体；（メタ）アクリロニトリル等のシアン化ビニル単量体；（メタ）アクリル酸が挙げられる。これらの単量体は、１種を単独で用いてもよく、２種以上を併用してもよい。
尚、本明細書中で、（メタ）アクリレートとは、「アクリレート」又は「メタクリレート」を示す。
【００２４】
単量体成分（ａ−２−２）の重合方法は、公知の重合方法を用いることができ、例えば乳化重合、ソープフリー乳化重合、微細懸濁重合、懸濁重合が挙げられる。
これらの重合方法の中でも、ポリテトラフルオロエチレンの水分散体（Ａ−２−１）と熱可塑性樹脂の水分散体（Ａ−２−２）との混合が容易であることから、乳化重合、ソープフリー乳化重合が好ましく、乳化重合がより好ましい。
【００２５】
単量体成分（ａ−２−２）の重合方法として乳化重合やソープフリー乳化重合等の重合方法を用いる場合、得られる熱可塑性樹脂の粒子構造は、単層であっても多層であってもよいが、製造コストの観点から、３層以下であることが好ましい。
【００２６】
単量体成分（ａ−２−２）を乳化重合する際に用いる乳化剤は、公知の乳化剤を用いることができ、例えば、アニオン性乳化剤、ノニオン性乳化剤、高分子乳化剤、反応性アニオン性乳化剤、反応性ノニオン性乳化剤が挙げられる。
【００２７】
単量体成分（ａ−２−２）の重合で用いる重合開始剤は、公知の重合開始剤を用いることができ、例えば、過硫酸カリウム、過硫酸ナトリウム、過硫酸アンモニウム等の過硫酸化合物；アゾビスイソブチロニトリル、２，２’−アゾビス−（２−メチルブチロニトリル）、２，２’−アゾビス−（２，４−ジメチルバレロニトリル）、２，２’−アゾビス−（４−メトキシ−２，４−ジメチルバレロニトリル）、２−フェニルアゾ−４−メトキシ−２，４−ジメチルバレロニトリル等の油溶性アゾ化合物；２，２’−アゾビス−｛２−メチル−Ｎ−［１，１−ビス（ヒドロキシメチル）−２−ヒドロキシエチル］プロピオンアミド｝、２，２’−アゾビス−｛２−メチル−Ｎ−［２−（１−ヒドロキシエチル）］プロピオンアミド｝、２，２’−アゾビス−｛２−メチル−Ｎ−［２−（１−ヒドロキシブチル）］プロピオンアミド｝、２，２’−アゾビス−［２−（５−メチル−２−イミダゾリン−２−イル）プロパン］及びその塩、２，２’−アゾビス−［２−（２−イミダゾリン−２−イル）プロパン］及びその塩、２，２’−アゾビス−［２−（３，４，５，６−テトラヒドロピリミジン−２−イル）プロパン］及びその塩、２，２’−アゾビス−｛２−［１−（２−ヒドロキシエチル）−２−イミダゾリン−２−イル］プロパン｝及びその塩、２，２’−アゾビス−（２−メチルプロピオンアミジン）及びその塩、２，２’−アゾビス−（２−メチルプロプロピオンアミジン）及びその塩、２，２’−アゾビス−［Ｎ−（２−カルボキシエチル）−２−メチルプロピオンアミジン］及びその塩等の水溶性アゾ化合物；過酸化ベンゾイル、クメンヒドロパーオキシド、ｔ−ブチルヒドロパーオキシド、ｔ−ブチルパーオキシ−２−エチルヘキサノエート、ｔ−ブチルパーオキシイソブチレート等の有機過酸化物が挙げられる。また、乳化重合により単量体成分（ａ−２−２）の重合を行う場合は、重亜硫酸ナトリウム、硫酸第一鉄、アスコルビン酸塩等の還元剤を前記過硫酸化合物や前記有機過酸化物と組合せて用いることもできる。これらの重合開始剤は、１種を単独で用いてもよく、２種以上を併用してもよい。
【００２８】
単量体成分（ａ−２−３）を構成する単量体としては、例えば、単量体成分（ａ−２−２）を構成する単量体として例示したものが挙げられる。これらの単量体は、１種を単独で用いてもよく、２種以上を併用してもよい。
【００２９】
単量体成分（ａ−２−３）の重合方法は、公知の重合方法を用いることができ、例えば、乳化重合、ソープフリー乳化重合、微細懸濁重合、懸濁重合が挙げられる。
これらの重合方法の中でも、変性ポリテトラフルオロエチレン（Ａ−２）を安定に製造できることから、乳化重合、ソープフリー乳化重合が好ましく、乳化重合がより好ましい。
【００３０】
単量体成分（ａ−２−３）を乳化重合する際に用いる乳化剤は、例えば、単量体成分（ａ−２−２）を乳化重合する際に用いる乳化剤として例示したものが挙げられる。
【００３１】
単量体成分（ａ−２−３）の重合で用いる重合開始剤は、例えば、単量体成分（ａ−２−２）の重合で用いる重合開始剤として例示したものが挙げられる。
【００３２】
変性ポリテトラフルオロエチレン（Ａ−２）の粉体の市販品としては、「メタブレンＡ−３０００」、「メタブレンＡ−３８００」、「メタブレンＡ−３７５０」、「メタブレンＡ−３７００」（商品名、三菱レイヨン（株）製）；「ブレンデックス４４９」（商品名、ケムチュラ社製）；「ＡＤ−００１」、「ＣＸ−５００」（商品名、パシフィックインターケム社（株）製）；「ＳＮ３３００」、「ＳＮ３３００Ｂ２」、「ＳＮ３３００Ｂ３」（商品名、シャインポリマー（株）製）が挙げられる。これらの変性ポリテトラフルオロエチレン（Ａ−２）は、１種を単独で用いてもよく、２種以上を併用してもよい。
【００３３】
ポリテトラフルオロエチレン含有樹脂（Ａ）は、未変性ポリテトラフルオロエチレン（Ａ−１）又は変性ポリテトラフルオロエチレン（Ａ−２）を単独で用いてもよく、未変性ポリテトラフルオロエチレン（Ａ−１）及び変性ポリテトラフルオロエチレン（Ａ−２）を併用してもよい。
【００３４】
本発明の熱可塑性樹脂用改質剤の錠剤（Ｘ）は、ポリテトラフルオロエチレン含有樹脂（Ａ）以外にも、必要に応じて、熱可塑性樹脂（Ｂ）を含んでもよい。
【００３５】
熱可塑性樹脂（Ｂ）は、熱可塑性樹脂（Ｙ）の種類に応じて適宜設定することができ、例えば、ポリオレフィン系樹脂、ポリスチレン系樹脂、ポリ塩化ビニル系樹脂、アクリル系樹脂、ポリエステル系樹脂、ポリアミド系樹脂、ポリカーボネート系樹脂、熱可塑性エラストマー等の公知の熱可塑性樹脂が挙げられる。これらの熱可塑性樹脂（Ｂ）は、１種を単独で用いてもよく、２種以上を併用してもよい。
【００３６】
これらの熱可塑性樹脂（Ｂ）の中でも、熱可塑性樹脂（Ｙ）中でのポリテトラフルオロエチレンの分散性に優れ、得られる成形体の表面外観に優れることから、熱可塑性樹脂（Ｙ）との相溶性が高い熱可塑性樹脂が好ましい。
例えば、熱可塑性樹脂（Ｙ）がポリオレフィン系樹脂の場合、熱可塑性樹脂（Ｂ）としては、ポリプロピレン系樹脂、ポリエチレン系樹脂、ポリオレフィン系エラストマー樹脂、炭素数が２以上のアルキル基を有するアルキル（メタ）アクリレート系単量体単位を主成分とするアルキル（メタ）アクリレート系重合体等のポリオレフィン系樹脂との相溶性が高い熱可塑性樹脂が好ましい。これらの熱可塑性樹脂（Ｂ）は、１種を単独で用いてもよく、２種以上を併用してもよい。
また、熱可塑性樹脂（Ｙ）がポリカーボネート系樹脂の場合、熱可塑性樹脂（Ｂ）としては、ポリカーボネート系樹脂、アクリル系樹脂、ポリスチレン系樹脂等のポリカーボネート系樹脂との相溶性が高い熱可塑性樹脂が好ましい。これらの熱可塑性樹脂（Ｂ）は、１種を単独で用いてもよく、２種以上を併用してもよい。
更に、熱可塑性樹脂（Ｙ）がポリ塩化ビニル系樹脂の場合、熱可塑性樹脂（Ｂ）としては、ポリ塩化ビニル系樹脂、メチルメタクリレート系重合体等のポリ塩化ビニル系樹脂との相溶性が高い熱可塑性樹脂を用いることが好ましい。これらの熱可塑性樹脂（Ｂ）は、１種を単独で用いてもよく、２種以上を併用してもよい。
【００３７】
熱可塑性樹脂用改質剤の錠剤（Ｘ）中のポリテトラフルオロエチレンの含有率は、熱可塑性樹脂用改質剤の錠剤（Ｘ）１００質量％中、１〜９９質量％であることが好ましく、３〜７０質量％であることがより好ましく、５〜６０質量％であることが更に好ましく、１０〜５０が特に好ましい。
ポリテトラフルオロエチレンの含有率が１質量％以上であると、得られる熱可塑性樹脂組成物の成形加工性に優れる。また、ポリテトラフルオロエチレンの含有率が９９質量％以下であると、熱可塑性樹脂（Ｙ）中でのポリテトラフルオロエチレンの分散性に優れ、得られる成形体の表面外観に優れる。
【００３８】
本発明の熱可塑性樹脂用改質剤の錠剤（Ｘ）は、必要に応じて、酸化防止剤、紫外線吸収剤、光安定剤、可塑剤、難燃剤、造核剤、発泡剤、抗菌剤、防腐剤、充填剤、滑剤、衝撃強度改質剤、帯電防止剤、金属不活性化剤、流動性改質剤、艶消剤、顔料、染料等の添加剤を含んでもよい。これらの添加剤は、１種を単独で用いてもよく、２種以上を併用してもよい。
【００３９】
酸化防止剤としては、公知の酸化防止剤を用いることができ、例えば、ヒンダードフェノール系酸化防止剤、硫黄系酸化防止剤、リン系酸化防止剤が挙げられる。これらの酸化防止剤は、１種を単独で用いてもよく、２種以上を併用してもよい。
【００４０】
ヒンダードフェノール系酸化防止剤としては、例えば、「ヨシノックスＢＨＴ」、「ヨシノックスＢＢ」、「ヨシノックス２２４６Ｇ」、「ヨシノックス４２５」、「ヨシノックス２５０」、「ヨシノックス９３０」、「トミノックスＳＳ」、「トミノックスＴＴ」、「トミノックス９１７」、「トミノックス３１４」（商品名、（株）エーピーアイ  コーポレーション製）；「イルガノックス１０１０」、「イルガノックス１０１０ＦＦ」、「イルガノックス１０３５」、「イルガノックス１０３５ＦＦ」、「イルガノックス１０７６」、「イルガノックス１０７６ＦＤ」、「イルガノックス１０７６ＤＷＪ」、「イルガノックス１０９８」、「イルガノックス１３５」、「イルガノックス１３３０」、「イルガノックス１４２５ＷＬ」、「イルガノックス１５２０Ｌ」、「イルガノックス１５２０ＳＥ」、「イルガノックス１７２６」、「イルガノックス２４５」、「イルガノックス２４５ＦＦ」、「イルガノックス２４５ＤＷＪ」、「イルガノックス２５９」、「イルガノックス３１１４」、「イルガノックス３７９０」、「イルガノックス５０５７」、「イルガノックス５６５」、「イルガノックス５６５ＤＤ」（商品名、チバ・ジャパン（株）製）；「アデカスタブＡＯ−２０」、「アデカスタブＡＯ−３０」、「アデカスタブＡＯ−４０」、「アデカスタブＡＯ−５０」、「アデカスタブＡＯ−５０Ｆ」、「アデカスタブＡＯ−６０」、「アデカスタブＡＯ−６０Ｇ」、「アデカスタブＡＯ−７０」、「アデカスタブＡＯ−８０」、「アデカスタブＡＯ−３３０」、「アデカスタブＡ−６１１」、「アデカスタブＡ−６１１ＲＧ」、「アデカスタブＡ−６１２」、「アデカスタブＡ−６１２ＲＧ」、「アデカスタブＡ−６１３」、「アデカスタブＡ−６１３ＲＧ」、「アデカスタブＡＯ−５１」、「アデカスタブＡＯ−１５」、「アデカスタブＡＯ−１８」、「アデカスタブ３２８」、「アデカスタブＡＯ−３７」（商品名、（株）ＡＤＥＫＡ製）が挙げられる。これらのヒンダードフェノール系酸化防止剤は、１種を単独で用いてもよく、２種以上を併用してもよい。
硫黄系酸化防止剤としては、例えば、「イルガノックスＰＳ  ８００  ＦＤ」、「イルガノックスＰＳ  ８０２  ＦＤ」（商品名、チバ・ジャパン（株）製）；「アデカスタブＡＯ−４１２Ｓ」、「アデカスタブＡＯ−５０３」（商品名、（株）ＡＤＥＫＡ製）が挙げられる。これらの硫黄系酸化防止剤は、１種を単独で用いてもよく、２種以上を併用してもよい。
リン系酸化防止剤としては、例えば、「イルガフォス１６８」、「イルガフォス１６８ＦＦ」、「イルガフォス１２」、「イルガフォス３８」、「イルガフォスＰ−ＥＰＱ」、「イルガフォスＰ−ＥＰＱ  ＦＤ」（商品名、チバ・ジャパン（株）製）；「アデカスタブＰＥＰ−４Ｃ」、「アデカスタブＰＥＰ−８」、「アデカスタブＰＥＰ−８Ｗ」、「アデカスタブＰＥＰ−２４Ｇ」、「アデカスタブＰＥＰ−３６」、「アデカスタブＰＥＰ−３６Ｚ」、「アデカスタブＨＰ−１０」、「アデカスタブ２１１２」、「アデカスタブ２１１２ＲＧ」、「アデカスタブ２６０」、「アデカスタブ５２２Ａ」、「アデカスタブ１１７８」、「アデカスタブ１５００」、「アデカスタブＣ」、「アデカスタブ１３５Ａ」、「アデカスタブ３０１０」、「アデカスタブＴＰＰ」（商品名、（株）ＡＤＥＫＡ製）が挙げられる。これらのリン系酸化防止剤は、１種を単独で用いてもよく、２種以上を併用してもよい。
【００４１】
紫外線吸収剤としては、公知の紫外線吸収剤を用いることができ、例えば、「チヌビンＰ」、「チヌビンＰ  ＦＬ」、「チヌビン２３４」、「チヌビン３２６」、「チヌビン３２６ＦＬ」、「チヌビン３２９」、「チヌビン３２９ＦＬ」、「チヌビン３６０」、「チヌビン２１３」、「チヌビン５７１」、「チヌビン１５７７ＦＦ」、「チヌビン１２０」、「キマソーブ８１」、「キマソーブ８１ＦＬ」（商品名、チバ・ジャパン（株）製）；「アデカスタブＬＡ−３２」、「アデカスタブＬＡ−３６」、「アデカスタブＬＡ−３６ＲＧ」、「アデカスタブＬＡ−３１」、「アデカスタブＬＡ−３１ＲＧ」、「アデカスタブ１４１３」、「アデカスタブＬＡ−５１」（商品名、（株）ＡＤＥＫＡ製）が挙げられる。これらの紫外線吸収剤は、１種を単独で用いてもよく、２種以上を併用してもよい。
【００４２】
光安定剤としては、公知の光安定剤を用いることができ、例えば、「チヌビン７７０」（商品名、チバ・ジャパン（株）製）；「アデカスタブＬＡ−５７」、「アデカスタブＬＡ−６３Ｐ」、「アデカスタブＬＡ−６８Ｐ」（商品名、（株）ＡＤＥＫＡ製）等のＮ−Ｈ型ヒンダードアミン系光安定剤；「チヌビン２９２」、「チヌビン１４４」、「チヌビン７６５」、「キマソーブ１１９ＦＬ」（商品名、チバ・ジャパン（株）製）；「アデカスタブＬＡ−５２」、「アデカスタブＬＡ−６２」、「アデカスタブＬＡ−６７」（商品名、（株）ＡＤＥＫＡ製）等のＮ−Ｒ型ヒンダードアミン系光安定剤；「チヌビン１２３」、「チヌビン４９４ＡＲ」、「チヌビンＮＯＲ３７１ＦＦ」、「フレームスタブＮＯＲ１１６ＦＦ」（商品名、チバ・ジャパン（株）製）等のＮ−Ｏ−Ｒ型ヒンダードアミン系光安定剤が挙げられる。これらの光安定剤は、１種を単独で用いてもよく、２種以上を併用してもよい。
【００４３】
可塑剤としては、公知の可塑剤を用いることができ、例えば、「Ｂ２７１４」、「Ｂ２７１４」、「Ｐ０２８８」、「Ｂ２７１５」、「Ｐ０２７９」、「Ｐ０３０４」、「Ｐ０２９１」、「Ｐ０２９２」、「Ｐ０２９３」、「Ｐ０２９６」、「Ｐ０２９８」、「Ｐ０２９９」、「Ｐ０３００」、「Ｐ０３０１」、「Ｐ０３０２」、「Ｐ０３０３」、「Ｐ０３０５」、「Ｐ０３０６」、「Ｐ０３０７」、「Ｄ３２４８」、「Ｅ０１６４」、「Ｉ０１５７」、「Ｐ０６５７」、「Ｐ１３４４」、「Ｐ０４６８」、「Ｐ１０２１」、「Ｐ０２６５」、「Ｐ１３３１」、「Ｐ２０６９」、「Ｐ０２６６」、「Ｐ０２７３」、「Ｐ０２７０」、「Ｐ０２７１」、「Ｐ０２７２」、「Ｐ０６８３」、「Ｐ０２６８」、「Ｐ１０２２」、「Ｂ０８８１」、「Ａ１３０８」、「Ｓ００２７」、「Ｏ００５４」、「Ｏ０１４３」、「Ｆ０１１６」、「Ｍ０００９」、「Ｏ００５５」、「Ａ１３８６」、「Ａ０９３１」、「Ａ１３８８」、「Ｂ２７１６」、「Ａ０１６３」、「Ａ０６５３」、「Ａ１４７３」、「Ｆ０１１７」、「Ｍ００１１」、「Ｓ００２５」、「Ｓ００２８」、「Ａ０６５５」、「Ｓ００２３」、「Ａ０１６２」、「Ｍ００１０」、「Ｓ００２４」、「Ｓ０１０３」、「Ａ０７０６」、「Ａ０１６４」、「Ａ１３８７」、「Ａ０６５４」、「Ａ０１６６」、「Ａ１３０８」、「Ｍ００２７」、「Ｏ００５４」、「Ｏ０１４３」、「Ｆ０１１６」、「Ｍ０００９」、「Ｏ００５５」、「Ｄ１２３０」、「Ｄ１５２２」、「Ｂ０８２８」、「Ｂ０４８９」、「Ｂ０４９８」、「Ｇ００８２」、「Ｔ０３６４」、「Ｇ００８６」、「Ｔ０９２３」、「Ｂ０４９６」、「Ｂ０７３７」、「Ｃ０６０２」、「Ｃ０６０１」、「Ｅ０１６４」、「Ａ００８６」、「Ａ０８７９」、「Ｃ０３６６」、「Ａ０８２２」、「Ｃ０３６７」、「Ｃ０３６８」（商品名、東京化成工業（株）製）が挙げられる。これらの可塑剤は、１種を単独で用いてもよく、２種以上を併用してもよい。
【００４４】
難燃剤としては、公知の難燃剤を用いることができ、例えば、「アデカスタブＰＦＲ」、「アデカスタブＦＰ−６００」、「アデカスタブＦＰ−７００」、「アデカスタブＦＰ−２０００」、「アデカスタブＦＰ−２２００」（商品名、（株）ＡＤＥＫＡ製）；「レオフォス３５」、「レオフォス６５」、「レオフォス９５」、「レオフォス１１０」、「レオフォスＴＰＰ」、「レオフォスＲＤＰ」、「レオフォスＢＡＰＰ」、「レオフォスＣＤＰ」、「レオフォス  クロニテックスＴＣＰ」、「レオフォスＴＸＰ」、「レオモールＴＩＢＰ」、「レオモールＴＯＰ」、「ＫＰ−１４０」、「レオルーブＨＹＤ−１１０」、「エンパラ４０」、「エンパラ７０」、「エンパラＫ−４３」、「エンパラＫ−４５」、「エンパラＫ−４７」、「エンパラＫ−５０」、「エンパラＡＲ−５００」、「ポリセーフ１００」、「ポリセーフ１００−Ｔ」、「ポリセーフ１００−ＮＤＴ」、「ポリセーフＦＣＰ−５」、「ポリセーフＦＣＰ−６」、「ポリセーフＮＳ−８０Ａ」、「ポリセーフＮＳ−８０Ｂ」、「ポリセーフＮＨ−１２」、「ポリセーフＭＧ−２３Ｘ」（商品名、味の素ファインテクノ（株）製）；「ＴＭＰ」、「ＴＥＰ」、「ＴＰＰ」、「ＴＣＰ」、「ＴＸＰ」、「ＣＤＰ」、「ＰＸ−１１０」、「ＣＲ−７３３Ｓ」、「ＣＲ−７４１」、「ＰＸ−２００」、「ダイガード５８０」、「ダイガード６１０」、「ダイガード５４０」、「ＴＭＣＰＰ」、「ＣＲＰ」、「ＣＲ−９００」、「ＣＲ−５０４Ｌ」、「ＣＲ−５７０」（商品名、大八化学工業（株）製）；「フレームスタブＮＯＲ  １１６ＦＦ」、「メラプールＭＣ  ２５」、「メラプール２００／７０」（商品名、チバ・ジャパン（株）製）が挙げられる。これらの難燃剤は、１種を単独で用いてもよく、２種以上を併用してもよい。
【００４５】
造核剤としては、公知の造核剤を用いることができ、例えば、「アデカスタブＮＡ−１１」、「アデカスタブＮＡ−２７」、「アデカスタブＮＡ−９０２」、「アデカスタブＮＡ−２１」、「アデカスタブＮＡ−７１」（商品名、（株）ＡＤＥＫＡ製）；「イルガクリアＤ」、「イルガクリアＤＭ」（商品名、チバ・ジャパン（株）製）が挙げられる。これらの造核剤は、１種を単独で用いてもよく、２種以上を併用してもよい。
【００４６】
発泡剤としては、公知の発泡剤を用いることができ、例えば、無機発泡剤、揮発性発泡剤、分解型発泡剤が挙げられる。
無機発泡剤としては、例えば、二酸化炭素、空気、窒素が挙げられる。
揮発性発泡剤としては、例えば、プロパン、ｎ−ブタン、ｉ−ブタン、ペンタン、ヘキサン等の脂肪族炭化水素；シクロブタン、シクロペンタン等の環式脂肪族炭化水素；トリクロロフロロメタン、ジクロロジフロロメタン、ジクロロテトラフロロエタン、メチルクロリド、エチルクロリド、メチレンクロリド等のハロゲン化炭化水素が挙げられる。
分解型発泡剤としては、例えば、アゾジカルボンアミド、ジニトロソペンタメチレンテトラミン、アゾビスイソブチロニトリル、重炭酸ナトリウムが挙げられる。
これらの発泡剤は、１種を単独で用いてもよく、２種以上を併用してもよい。
【００４７】
抗菌剤としては、公知の抗菌剤を用いることができ、例えば、「イルガードＢ１０００」、「イルガードＢ５０００」、「イルガードＢ５１２０」、「イルガードＢ６０００」、「イルガードＢ７０００」、「イルガードＢ７２５０」、「イルガードＢ７６２０」、「イルガードＢ７９２０」（商品名、チバ・ジャパン（株）製）が挙げられる。これらの抗菌剤は、１種を単独で用いてもよく、２種以上を併用してもよい。
【００４８】
防腐剤としては、公知の防腐剤を用いることができる。
【００４９】
充填剤としては、公知の充填剤を用いることができ、例えば、炭酸カルシウム、タルク、ガラス繊維、炭素繊維、炭酸マグネシウム、マイカ、カオリン、硫酸カルシウム、硫酸バリウム、チタンホワイト、ホワイトカーボン、カーボンブラックが挙げられる。これらの充填剤は、１種を単独で用いてもよく、２種以上を併用してもよい。
【００５０】
滑剤としては、公知の滑剤を用いることができ、例えば、「アトマーＳＡ１７５０」、「アトマーＳＡ１７５３」、「アトマーＳＡ１７５３ＦＤ」、「アトマーＳＡ１７５６」、「アトマー１７５９」、「アトマーＳＡ１７５９ＦＤ」（チバ・ジャパン（株）製）；「メタブレンＬ−１０００」（商品名、三菱レイヨン（株）製）が挙げられる。これらの滑剤は、１種を単独で用いてもよく、２種以上を併用してもよい。
【００５１】
衝撃強度改質剤としては、公知の衝撃強度改質剤を用いることができ、例えば、「メタブレンＣ−２２３Ａ」、「メタブレンＣ−２０１Ａ」、「メタブレンＣ１４０Ａ」、「メタブレンＳ−２００１」、「メタブレンＳ−２００６、「メタブレンＳ−２０３０」、「メタブレンＳ−２１００」、「メタブレンＳ−２２００」、「メタブレンＳＸ−００５」、「メタブレンＳＸ−００６」、「メタブレンＳＲＫ−２００」、「メタブレンＷ−４５０Ａ」、「メタブレンＷ−３００Ａ」（商品名、三菱レイヨン（株）製）；「カネエースＢ５６」、「カネエースＢ５６４」、「カネエースＭ５１１」、「カネエースＭ６００」、「カネエースＭ４００」、「カネエースＭ５８０」、「カネエースＭＲ０１」、「カネエースＭ３００」、「カネエースＢ２２」、「カネエースＢ５２」、「カネエースＢ５２２」、「カネエースＢ５２１」、「カネエースＦＭ２１」、「カネエースＦＭ２２」、「カネエースＦＭ２５」、「カネエースＦＭ４０」（商品名、カネカ（株）製）が挙げられる。これらの衝撃強度改質剤は、１種を単独で用いてもよく、２種以上を併用してもよい。
【００５２】
帯電防止剤としては、公知の帯電防止剤を用いることができ、例えば、「イルガスタットＰ１６」、「イルガスタットＰ１８」、「イルガスタットＰ２０」、「イルガスタットＰ２２」（商品名、チバ・ジャパン（株）製）が挙げられる。これらの帯電防止剤は、１種を単独で用いればよく、２種以上を併用してもよい。
【００５３】
金属不活性化剤としては、公知の金属不活性化剤を用いることができ、例えば、「アデカスタブＣＤＡ−１」、「アデカスタブＣＤＡ−１Ｍ」、「アデカスタブＣＤＡ−６」、「アデカスタブＣＤＡ−１０」が挙げられる。これらの金属不活性化剤は、１種を単独で用いてもよく、２種以上を併用してもよい。
【００５４】
流動性改質剤としては、公知の流動性改質剤を用いることができ、例えば、「メタブレンＴＰ−００１」、「メタブレンＴＰ−００３」（商品名、三菱レイヨン（株）製）が挙げられる。これらの流動性改質剤は、１種を単独で用いてもよく、２種以上を併用してもよい。
【００５５】
艶消剤としては、公知の艶消剤を用いることができ、例えば、「メタブレンＦ−４１０」、「メタブレンＦ−４４４」（商品名、三菱レイヨン（株）製）が挙げられる。これらの艶消剤は、１種を単独で用いてもよく、２種以上を併用してもよい。
【００５６】
顔料としては、公知の顔料を用いることができ、例えば、「セイカファースト  イエロー」、「セイカファースト  オレンジ」、「セイカファースト  レッド」、「クロモファイン  ブルー」、「クロモファイン  グリーン」、「クロモファイン  レッド」、「クロモファイン  ブラック」、「セイカライト」、「ダイピロキサイド  イエロー」、「ダイピロキサイド  ブラウン」、「ダイピロキサイド  グリーン」、「ダイピロキサイド  ブルー」、「ダイピロキサイド  ブラック」、「ミロリ  ブルー」、「ラブコロール  クリアー」、「ラブコロール  カラー」、「ダイプロムナード」、「ニューラクチミン  カラー」（商品名、大日精化工業（株）製）が挙げられる。これらの顔料は、１種を単独で用いてもよく、２種以上を併用してもよい。
【００５７】
染料としては、公知の染料を用いることができる。
【００５８】
本発明の熱可塑性樹脂用改質剤の錠剤（Ｘ）は、ポリテトラフルオロエチレン含有樹脂（Ａ）、必要に応じて、熱可塑性樹脂（Ｂ）、添加剤を含む粉体等を圧縮成形して得られる。
【００５９】
ポリテトラフルオロエチレン含有樹脂（Ａ）、熱可塑性樹脂（Ｂ）、添加剤の形状は、均一に混合することができることから、いずれも粉体であることが好ましい。
【００６０】
圧縮成形する際に用いる圧縮成形機は、公知の圧縮成形機を用いることができ、例えば、打錠機、プレス機が挙げられる。
これらの圧縮成形機の中でも、生産性に優れることから、打錠機であることが好ましい。
【００６１】
打錠機は、公知の打錠機を用いることができ、例えば、「ＶＩＲＧＯ  ０５１２ＳＳ２ＡＺ」、「ＶＩＲＧＯ  ０５０６ＳＳ」、「ＶＩＲＧＯ  ０５１２ＳＳ」、「ＶＩＲＧＯ  ０５１８ＳＳ」、「ＶＩＲＧＯ  ０５２４ＳＳ」、「ＶＩＲＧＯ  ０５１２２Ｌ」、「ＬＩＢＲＡ２  ０８３６ＳＳ２ＪＺ」、「ＬＩＢＲＡ２  ０８４５ＳＳ」、「ＰＥＧＡＳＵＳ  １０２４ＳＳ４ＫＺ」、「ＰＥＧＡＳＵＳ  １０３０ＳＳ」、「ＮＥＷ  ＧＥＭＩＮＩ  ０８５５ＤＳ」、「ＮＥＷ  ＧＥＭＩＮＩ  ０８６７ＤＳ」、「ＮＥＷ  ＧＥＭＩＮＩ  １５４５２Ｌ」、「ＮＥＷ  ＧＥＭＩＮＩ  ０５６７３Ｌ」、「ＮＥＷ  ＧＥＭＩＮＩ  １５４５」、「ＨＥＲＣＵＬＥＳ２  １５２９ＳＳ」（機種名、（株）菊水製作所製）；「Ｘ−ＳＳ型」、「Ｘ−ＭＳ型」、「Ｘ−ＬＤ型」、「Ｘ−ＬＳ型」、「ＡＰ−ＳＳ型」、「ＡＰ−ＭＳ型」、「ＡＰ−ＬＤ型」、「ＡＰ−ＬＳ型」、「ＭＳ−Ｃ型」、「ＬＳ−３Ｌ型」、「ＢＸ−ＳＭ型」、「ＢＸ−ＮＭ型」、「ＨＸ−ＬＤ型」、「ＨＴ−ＥＸ−ＳＳ型」、「ＨＴ−ＢＥＸ−Ｓ型」、「Ｂ−Ｓ型」、「Ｂ−Ｄ型」、「ＦＸＨ型」、「ＦＸ−Ｄ型」（機種名、（株）畑鐵工所製）；「ＨＡＮＤＳＴＡＢ−１００」（機種名、市橋精機（株）製）が挙げられる。
【００６２】
圧縮成形の際の圧縮圧力は、０．１〜１００ＭＰａであることが好ましく、０．５〜９０ＭＰａであることがより好ましく、１〜８０ＭＰａであることが更に好ましい。
圧縮圧力が０．１ＭＰａ以上であると、得られる熱可塑性樹脂用改質剤の錠剤（Ｘ）の形態安定性に優れる。圧縮圧力が１００ＭＰａ以下であると、熱可塑性樹脂（Ｂ）の分解を抑制することができる。
【００６３】
圧縮成形の際の成形温度は、熱可塑性樹脂用改質剤の錠剤（Ｘ）が溶融しない温度であれば特に限定されるものではなく、５〜５０℃であることが好ましく、１０〜４０℃であることがより好ましい。
【００６４】
本発明の熱可塑性樹脂用改質剤の錠剤（Ｘ）の形状は、特に限定されるものではないが、製造が簡便であることから、円柱状であることが好ましい。
熱可塑性樹脂用改質剤の錠剤（Ｘ）を円柱状とする際のサイズは、熱可塑性樹脂（Ｙ）のペレットのサイズ等に応じて適宜設定することができ、直径１〜２０ｍｍ、長さ１〜３０ｍｍであることが好ましく、直径２〜１０ｍｍ、長さ２〜１５ｍｍであることがより好ましい。
熱可塑性樹脂用改質剤の錠剤（Ｘ）のサイズが直径１ｍｍ以上、長さ１ｍｍ以上であると、熱可塑性樹脂（Ｙ）のペレットと混合する際の分級が抑制される。また、熱可塑性樹脂用改質剤の錠剤（Ｘ）のサイズが直径２０ｍｍ以下、長さ３０ｍｍ以下であると、熱可塑性樹脂（Ｙ）中でのポリテトラフルオロエチレンの分散性に優れ、得られる成形体の表面外観性に優れる。
【００６５】
本発明の熱可塑性樹脂組成物は、本発明の熱可塑性樹脂用改質剤の錠剤（Ｘ）及び熱可塑性樹脂（Ｙ）を混合して得られる。
【００６６】
熱可塑性樹脂（Ｙ）は、公知の熱可塑性樹脂を用いることができ、例えば、ポリオレフィン系樹脂、ポリスチレン系樹脂、ポリ塩化ビニル系樹脂、アクリル系樹脂、ポリエステル系樹脂、ポリアミド系樹脂、ポリカーボネート系樹脂、熱可塑性エラストマーが挙げられる。これらの熱可塑性樹脂（Ｙ）は、１種を単独で用いてもよく、２種以上を併用してもよい。
【００６７】
熱可塑性樹脂の混合比は、得られる成形体の目標性能に応じて適宜設定することができ、熱可塑性樹脂組成物１００質量％中、熱可塑性樹脂用改質剤の錠剤（Ｘ）の混合割合が０．１〜４０質量％、熱可塑性樹脂（Ｙ）の混合割合が６０〜９９．９質量％であることが好ましく、熱可塑性樹脂用改質剤の錠剤（Ｘ）の混合割合が０．２〜３０質量％、熱可塑性樹脂（Ｙ）の混合割合が７０〜９９．８質量％であることがより好ましく、熱可塑性樹脂用改質剤の錠剤（Ｘ）の混合割合が０．３〜２０質量％、熱可塑性樹脂（Ｙ）の混合割合が８０〜９９．７質量％であることが更に好ましい。
熱可塑性樹脂用改質剤の錠剤（Ｘ）の混合割合が０．１質量％以上であると、得られる熱可塑性樹脂組成物の成形加工性に優れる。また、熱可塑性樹脂用改質剤の錠剤（Ｘ）の混合割合が４０質量％以下であると、熱可塑性樹脂（Ｙ）中でのポリテトラフルオロエチレンの分散性に優れ、得られる成形体の表面外観性に優れ、熱可塑性樹脂（Ｙ）の本来の特性を損なわない。
熱可塑性樹脂（Ｙ）の混合割合が６０質量％以上であると、熱可塑性樹脂（Ｙ）中でのポリテトラフルオロエチレンの分散性に優れ、得られる成形体の表面外観性に優れ、熱可塑性樹脂（Ｙ）の本来の特性を損なわない。また、熱可塑性樹脂（Ｙ）の混合割合が９９．９質量％以下であると、得られる熱可塑性樹脂組成物の成形加工性に優れる。
【００６８】
本発明の熱可塑性樹脂組成物は、必要に応じて、酸化防止剤、紫外線吸収剤、光安定剤、可塑剤、難燃剤、造核剤、発泡剤、抗菌剤、防腐剤、充填剤、滑剤、衝撃強度改質剤、帯電防止剤、金属不活性化剤、流動性改質剤、艶消剤、顔料、染料等の添加剤を含んでもよい。これらの添加剤は、１種を単独で用いてもよく、２種以上を併用してもよい。
これらの添加剤の具体例は、熱可塑性樹脂用改質剤の錠剤（Ｘ）に含んでもよい添加剤として例示したものが挙げられる。
【００６９】
熱可塑性樹脂用改質剤の錠剤（Ｘ）、熱可塑性樹脂（Ｙ）、必要に応じて、添加剤を混合する方法は、公知の方法を用いることができ、例えば、押出混練、ロール混練等の溶融混練による方法が挙げられる。
【００７０】
溶融混練の際の混練温度は、熱可塑性樹脂（Ｙ）の種類に応じて適宜設定すればよく、一般的に１５０〜３５０℃である。
【００７１】
本発明の成形体は、本発明の熱可塑性樹脂組成物を成形して得られる。
【００７２】
本発明の成形体を得るための成形方法は、公知の方法を用いることができ、例えば、押出成形、射出成形、カレンダー成形、ブロー成形、熱成形、発泡成形、溶融紡糸等の成形方法が挙げられる。
【００７３】
本発明の成形体を得るための成形温度は、熱可塑性樹脂（Ｙ）の種類に応じて適宜設定すればよく、一般的に１５０〜３５０℃である。
【００７４】
本発明の成形体は、表面外観に優れるため、光学シート等のシート材料、食品フィルム等のフィルム材料、家電用材料、ＯＡ機器用材料、自動車用材料、医療用材料、建築材料、電線用被覆材料等に好適である。
【実施例】
【００７５】
以下、実施例により本発明を具体的に説明するが、本発明はこれらの実施例に限定されるものではない。
尚、実施例中の「部」及び「％」は、「質量部」及び「質量％」を示す。
【００７６】
実施例、比較例における各評価は、以下の方法により実施した。
【００７７】
（１）固形分濃度
得られた水分散体を、１７０℃で３０分間乾燥した後、質量を測定し、固形分を算出した。
【００７８】
（２）重合率
製造例１〜３における単量体の重合率を、ガスクロマトグラフを用い、重合後の残存する単量体量を測定して算出した。
尚、ガスクロマトグラフは「ＧＣ６８９０」（機種名、アジレントテクノロジー（株）製）、分離カラムは「ＨＰ−５」（商品名、アジレントテクノロジー（株）、内径０．２５ｍｍ、長さ３０ｍ、膜厚０．２５μｍ）を用い、内部標準物質として酢酸ブチルを用い、内部標準法により測定した。
【００７９】
（３）取扱性
得られた熱可塑性樹脂用改質剤１０部とポリプロピレン樹脂のペレット（商品名「ノバテックＦＹ−４」、日本ポリプロ（株）製、直径４ｍｍ、長さ２ｍｍの円柱状のペレット）９０部を充分にハンドブレンドにて混合し、３分間静置後の分級の状態を目視で確認し、以下の基準で判定した。
○：分級が見られない。
×：分級が見られる。
尚、熱可塑性樹脂用改質剤の分級性は、熱可塑性樹脂用改質剤を熱可塑性樹脂（Ｙ）に配合する際、均一に混合できるかの判断基準となり、分級が見られない熱可塑性樹脂用改質剤は、取扱性に優れると見なし得る。
【００８０】
（４）溶融張力
得られた熱可塑性樹脂組成物を、キャピラリー式レオメーター（機種名「ツインキャピラリーレオメーター  ＲＨ−７型」、ＲＯＳＡＮＤ社製）を用い、ダイスはφ１．０ｍｍ、Ｌ／Ｄ＝１６、温度１９０℃の条件で、一定量（０．５４ｃｍ３／分）で押出し、ストランドを一定速度（３ｍ／分）で引き取った。
尚、熱可塑性樹脂組成物の溶融張力は、熱成形性、ブロー成形性、発泡成形性等の成形加工性の判断基準となり、溶融張力の向上は、成形加工性の向上と見なし得る。
【００８１】
（５）表面凹凸数
得られた成形体（厚さ５００μｍのフィルム）中に存在する異物の数を評価した。評価手順としては、目視でフィルム１ｍ２（幅０．１ｍ、長さ１０ｍ）の表面上に見られる凹凸に印を付け、印を付けた凹凸部について実体顕微鏡を用いて観察し、ポリテトラフルオロエチレン含有樹脂（Ａ）の凝集物由来の凹凸のみをカウントした。凹凸がポリテトラフルオロエチレン含有樹脂（Ａ）の凝集物由来であるかは、赤外吸収スペクトル測定により確認することができる。
尚、成形体の表面凹凸数は、熱可塑性樹脂（Ｙ）中でのポリテトラフルオロエチレン含有樹脂（Ａ）の分散性及び得られる成形体の表面外観の判断基準となり、得られる成形体の表面凹凸数が少ないほど、熱可塑性樹脂（Ｙ）中でのポリテトラフルオロエチレン含有樹脂（Ａ）の分散性及び得られる成形体の表面外観に優れる。
【００８２】
［製造例１］ポリテトラフルオロエチレン含有樹脂（１）の製造
「フルオンＡＤ９３９Ｌ」（商品名、旭硝子（株）製、固形分濃度６０％）１００部に、蒸留水１２９部を添加し、ポリテトラフルオロエチレンの水分散体（Ｚ−１）を得た。
得られたポリテトラフルオロエチレンの水分散体（Ｚ−１）の固形分濃度は２６．２％であった。
ドデシルメタクリレート５０部とメチルメタクリレート５０部の単量体混合液に２，２'−アゾビス（２，４−ジメチルバレロニトリル）０．１部を溶解させた。得られた溶液に、ドデシルベンゼンスルホン酸ナトリウム２．０部と蒸留水３００部の混合液を添加し、ホモミキサーにて１０，０００ｒｐｍの回転数で２分間攪拌した後、ホモジナイザーに３０ＭＰａの圧力で２回通し、安定な予備分散液を得た。得られた予備分散液を、攪拌翼、コンデンサー、熱電対、窒素導入口を備えたセパラブルフラスコに仕込み、窒素気流下で内温を８０℃に昇温させ３時間保持して、ラジカル重合を完了させ、重合体粒子の水分散体（Ｚ−２）を得た。得られた重合体粒子の水分散体（Ｚ−２）の固形分濃度は２５．１％であった。
攪拌機、コンデンサー、熱電対、窒素導入口を備えたセパラブルフラスコに、（Ｚ−１）７６部と（Ｚ−２）２３９部を仕込み、窒素気流下にて２５℃で１時間攪拌した。その後、系内を８０℃に昇温させ、１時間保持した後、硫酸第一鉄０．００１部、エチレンジアミン四酢酸二ナトリウム０．００３部、ロンガリット塩０．２４部、蒸留水６０．８部の混合液を加え、メチルメタクリレート２０部、ｔ−ブチルパーオキシド０．４部の単量体混合液を１時間かけて滴下し、滴下終了後内温を８０℃で１時間保持して、ラジカル重合を完了させ、ポリテトラフルオロエチレン含有樹脂（１）の水分散体を得た。一連の操作を通じて、固形分の分離等は確認されず、得られたポリテトラフルオロエチレン含有樹脂（１）の水分散体は均一であった。単量体の重合率は、９９％以上であった。
得られたポリテトラフルオロエチレン含有樹脂（１）の水分散体を、塩化カルシウム５部を含む９０℃の熱水４００部に投入し、凝析させ、ろ過回収した。得られた回収物を６５℃で１２時間乾燥させ、ポリテトラフルオロエチレン含有樹脂（１）の粉体を得た。得られたポリテトラフルオロエチレン含有樹脂（１）の粉体中のポリテトラフルオロエチレン濃度は、２０％（仕込みから算出）である。
【００８３】
［製造例２］ポリテトラフルオロエチレン含有樹脂（２）の製造
攪拌機、コンデンサー、熱電対、窒素導入口を備えたセパラブルフラスコに、製造例１で得られたポリテトラフルオロエチレンの水分散体（Ｚ−１）１９１部、メチルメタクリレート４０部、ｎ−ブチルアクリレート１０部、アルケニルコハク酸ジカリウム３．０部、ｔ−ブチルヒドロパーオキシド０．２部、ｎ−オクチルメルカプタン０．５部、蒸留水３５部を仕込み、窒素気流下にて２５℃で１時間攪拌した。その後、系内を６０℃に昇温させ、硫酸第一鉄０．０００５部、エチレンジアミン四酢酸二ナトリウム０．００１５部、ロンガリット塩０．３部、蒸留水５部の混合液を加え、内温を６０℃で１．５時間保持して、ラジカル重合を完了させ、ポリテトラフルオロエチレン含有樹脂（２）の水分散体を得た。一連の操作を通じて、固形分の分離等は確認されず、得られたポリテトラフルオロエチレン含有樹脂（２）の水分散体は均一であった。単量体の重合率は、９９％以上であった。
得られたポリテトラフルオロエチレン含有樹脂（２）の水分散体を、製造例１と同様の方法で、凝析、ろ過、乾燥させて、ポリテトラフルオロエチレン含有樹脂（２）の粉体を得た。得られたポリテトラフルオロエチレン含有樹脂（２）の粉体中のポリテトラフルオロエチレン濃度は、５０％（仕込みから算出）である。
【００８４】
［製造例３］熱可塑性樹脂（Ｂ−２）の製造
攪拌機、コンデンサー、熱電対、窒素導入口を備えたセパラブルフラスコに、蒸留水２２５部、ドデシルベンゼンスルホン酸ナトリウム２．５部、硫酸第一鉄０．０００２部、エチレンジアミン四酢酸二ナトリウム０．０００６部、アスコルビン酸０．４８部を仕込み、窒素気流下にて２５℃で１時間攪拌した。その後、系内を７３℃に昇温させ、イソブチルメタクリレート９８部、ｎ−ブチルアクリレート２部、ｎ−オクチルメルカプタン１部、クメンヒドロパーオキシド０．２部の単量体混合物を１時間かけて滴下し、滴下終了後内温を７３℃で１時間保持して、ラジカル重合を完了させ、熱可塑性樹脂（Ｂ−２）の水分散体を得た。一連の操作を通じて、固形物の分離等は確認されず、得られた熱可塑性樹脂（Ｂ−２）の水分散体は均一であった。単量体の重合率は９９％以上であった。
得られた熱可塑性樹脂（Ｂ−２）の水分散体を、酢酸カルシウム５部を含む７０℃の温水５００部に投入し、９０℃まで昇温させ、凝析させ、ろ過回収した。得られた回収物を６０℃で１２時間乾燥させ、熱可塑性樹脂（Ｂ−２）の粉体を得た。得られた熱可塑性樹脂（Ｂ−２）のゲルパーミエーションクロマトグラフィーにより測定した質量平均分子量は、３０，０００であった。
【００８５】
［実施例１〜８］
ポリテトラフルオロエチレン含有樹脂（Ａ）、熱可塑性樹脂（Ｂ）を表１に記載の比率で配合し、ハンドブレンドにて混合し、卓上簡易錠剤成形機「ＨＡＮＤＳＴＡＢ−１００」（機種名、市橋精機（株）製）を用い、圧縮圧力１０ＭＰａ、温度２５℃の条件で圧縮成形を行い、直径５ｍｍ、長さ６ｍｍの円柱状の錠剤の熱可塑性樹脂用改質剤（Ｔ−１）〜（Ｔ−８）を得た。
【００８６】
［比較例１〜８］
ポリテトラフルオロエチレン含有樹脂（Ａ）、熱可塑性樹脂（Ｂ）を表２に記載の比率で配合し、ハンドブレンドにて混合し、粉体の熱可塑性樹脂用改質剤（Ｐ−１）〜（Ｐ−８）を得た。
【００８７】
得られた熱可塑性樹脂用改質剤の取扱性を、表１及び表２に示す。
【００８８】
【表１】
2011231272.tif 000002
【００８９】
【表２】
2011231272.tif 000003
【００９０】
表中の略号は、以下の化合物を示す。
（１）    ：製造例１で製造したポリテトラフルオロエチレン含有樹脂の粉体
（２）    ：製造例２で製造したポリテトラフルオロエチレン含有樹脂の粉体
（３）    ：変性ポリテトラフルオロエチレンの粉体（商品名「ブレンデックス４４９」、ケムチュラ社製、ポリテトラフルオロエチレン濃度５０％）
（４）    ：未変性ポリテトラフルオロエチレンの粉体（商品名「フルオンＣＤ−１」、旭硝子（株）製）
（Ｂ−１）：ポリプロピレン樹脂の粉体（商品名「ＰＰＷ−５」、（株）セイシン企業製）
（Ｂ−２）：製造例３で製造した熱可塑性樹脂の粉体
【００９１】
［実施例９〜１６、比較例９〜１７］
熱可塑性樹脂用改質剤、熱可塑性樹脂（Ｙ）を表３〜表５に記載の比率で配合し、ハンドブレンドにて混合し、φ３０ｍｍ同方向二軸押出機（（株）プラスチック工学研究所製、Ｌ／Ｄ＝３０）を用い、スクリュー回転数２００ｒｐｍ、シリンダー温度２００℃の条件で押出成形を行い、熱可塑性樹脂組成物を得た。
得られた熱可塑性樹脂組成物を８０℃で１２時間乾燥させ、Ｔダイを取り付けた単軸押出機（（株）ジー・エム・エンジニアリング製、Ｌ／Ｄ＝３０）を用い、スクリュー回転数２０ｒｐｍ、シリンダー温度２００℃、Ｔダイ温度２１０℃の条件で、厚さ５００μｍ、幅１０ｃｍになるように製膜し、成形体（フィルム）を得た。
【００９２】
得られた熱可塑性樹脂組成物の溶融張力及び得られた成形体の表面凹凸数を、表３〜表５に示す。
【００９３】
【表３】
2011231272.tif 000004
【００９４】
【表４】
2011231272.tif 000005
【００９５】
【表５】
2011231272.tif 000006
【００９６】
表中の略号は、以下の化合物を示す。
（Ｙ−１）：ポリプロピレン樹脂のペレット（商品名「ノバテックＰＰ  ＦＹ−４」、日本ポリプロ（株）製、メルトフローレート５ｇ／１０分、直径４ｍｍ、長さ２ｍｍの円柱状のペレット）
【００９７】
表３〜表５から明らかなように、実施例９〜１６は、本発明の熱可塑性樹脂用改質剤の錠剤（Ｘ）を用いたので、得られた熱可塑性樹脂組成物の成形加工性が優れ、得られた成形体の表面外観が優れた。
一方、比較例１２は、熱可塑性樹脂用改質剤を用いなかったので、得られた熱可塑性樹脂組成物の成形加工性に劣った。また、比較例９〜１１、１３〜１７は、熱可塑性樹脂用改質剤の形状が粉体であったので、得られた熱可塑性樹脂組成物の成形加工性が優れたが、得られた成形体の表面外観が劣った。
【産業上の利用可能性】
【００９８】
本発明の熱可塑性樹脂用改質剤の錠剤（Ｘ）は、取扱性に優れ、得られる熱可塑性樹脂組成物の成形加工性に優れ、熱可塑性樹脂（Ｙ）中でのポリテトラフルオロエチレンの分散性に優れることから得られる成形体の表面外観に優れる。
本発明の成形体は、表面外観に優れるため、光学シート等のシート材料、食品フィルム等のフィルム材料、家電用材料、ＯＡ機器用材料、自動車用材料、医療用材料、建築材料、電線用被覆材料等に好適である。